(57)【特許請求の範囲】
【請求項１】
ディスプレイ用光学フィルム上に、下記成分（Ａ）〜（Ｃ）を含む架橋粘着剤組成物から構成された粘着剤層を備えることを特徴とするディスプレイ用光学シート（但し、溶融亜鉛メッキ法を含むメッキ法によるメッキ表面に接着する粘着シートを含まない。）
（Ａ）１分子中に活性水素基を２個以上有し、重量平均分子量が２０万〜２００万の範囲内の値である（メタ）アクリル酸エステル重合体であって、当該（メタ）アクリル酸エステル重合体は、（メタ）アクリル酸アルキルエステル（ａ）と、分子内に活性水素基を有するビニル化合物（ｂ）とを含む単量体成分に由来した共重合体であり、前記分子内に活性水素基を有するビニル化合物（ｂ）の含有量は、（メタ）アクリル酸エステル重合体を構成する全単量体の０．０１〜５重量％の範囲内の値である（メタ）アクリル酸エステル重合体
１００重量部
（Ｂ）イソシアネート系多官能架橋剤                  ０．０１〜３０重量部
（Ｃ）芳香族カルボン酸                                ０．１〜３０重量部
【請求項２】
前記（Ａ）成分の（メタ）アクリル酸エステル重合体を構成する単量体成分としての（メタ）アクリル酸アルキルエステル（ａ）が、アクリル酸ｎ−ブチルおよびメタクリル酸メチルを主成分として含むことを特徴とする請求項１に記載のディスプレイ用光学シート。
【請求項３】
前記（Ｃ）成分としての芳香族カルボン酸が、安息香酸、フタル酸、イソフタル酸、テレフタル酸、サリチル酸およびこれらの酸無水物からなる群から選択される少なくとも１種の化合物であることを特徴とする請求項１または２に記載のディスプレイ用光学シート。
【請求項４】
前記架橋粘着剤組成物におけるＪＩＳ  Ｋ  ７１３６：２０００に準じて測定されるヘイズ（％）を２％以下の値とすることを特徴とする請求項１〜３のいずれか一項に記載のディスプレイ用光学シート。
【請求項５】
前記（Ａ）（メタ）アクリル酸エステル重合体が、防請剤として、ベンゾトリアゾール系化合物、トリルトリアゾール系化合物、トリアゾール系化合物、リン系化合物、亜硝酸塩系化合物の少なくとも一つを含むとともに、当該防請剤の配合量を、前記（Ａ）（メタ）アクリル酸エステル重合体１００重量部に対して、０．１〜３０重量部の範囲内の値とすることを特徴とする請求項１〜４のいずれか一項に記載のディスプレイ用光学シート。
【請求項６】
前記架橋粘着剤組成物における５日後のゲル分率の値と、２１日後のゲル分率の値と、から算出されるゲル分率変化率の値が１０％以下の値であることを特徴とする請求項１〜５のいずれか一項に記載のディスプレイ用光学シート。
【発明の詳細な説明】
【技術分野】
【０００１】
本発明は、粘着剤組成物および粘着シートに関する。
特に、シーズニング期間を効果的に短縮することができるとともに、ヘイズが低く光線透過率が高い粘着剤組成物およびそれを用いた粘着シートに関する。
【背景技術】
【０００２】
従来、アクリル系粘着剤は、主剤としてのアクリル系ポリマー同士を架橋することによって所定の凝集力を得ている。
かかる架橋は、アクリル系ポリマーと、架橋剤との架橋反応によってなされるが、特に、アクリル系ポリマーと、架橋剤との間でウレタン結合を形成させる架橋反応が広く用いられている。
すなわち、架橋剤の有するイソシアネート基と、アクリル系ポリマーが有する水酸基やカルボキシル基との間でウレタン結合を形成させる架橋反応である。
【０００３】
また、かかる架橋反応は、通常、粘着剤組成物を成膜、加熱乾燥させた後、常温常湿環境下での数日から数週間にわたる養生期間（以下、シーズニング期間と称する場合がある。）を経て進行し、粘着剤組成物におけるゲル分率の上昇が停止した時点で終了する。
一方、製品供給の場においては、かかるシーズニング期間を短縮することが求められており、具体的には、５日程度に収めることが要求される。
【０００４】
そこで、かかる架橋反応を促進させるための架橋促進剤を用いる技術が開示されている（例えば、特許文献１）。
すなわち、特許文献１には、耐熱性基材と、粘着剤層とを有する耐熱再剥離性粘着フィルムであって、粘着剤層は、架橋剤として脂肪族ポリイソシアナートおよびスズ系の架橋促進剤を含有する耐熱再剥離性粘着フィルムが開示されている。
【先行技術文献】
【特許文献】
【０００５】
【特許文献１】特開２０００−４４８９６号公報（特許請求の範囲）
【発明の概要】
【発明が解決しようとする課題】
【０００６】
しかしながら、特許文献１に記載のスズ系の架橋促進剤は、環境ホルモンとなり得る有機スズ系化合物を含んでおり、人体や環境への影響が問題であった。
また、その他の架橋促進剤として、アミン系化合物も知られているが、アミン系化合物はアクリル系ポリマーに対する相溶性が低い傾向があり、粘着剤組成物のヘイズが高くなったり、光線透過率が低下したりするため、特に、ディスプレイ用光学シートへの適用には問題があった。
したがって、シーズニング期間を効果的に短縮することができるとともに、ヘイズが低く光線透過率が高い粘着剤組成物が求められていた。
【０００７】
そこで、本発明者らは、以上のような事情に鑑み、鋭意努力したところ、所定のアクリル系ポリマーおよびイソシアネート系架橋剤を含む粘着剤組成物に対し、架橋促進剤としての芳香族カルボン酸を所定の割合で配合することにより、上述した問題を解決できることを見出し、本発明を完成させたものである。
すなわち、本発明の目的は、シーズニング期間を効果的に短縮することができるとともに、ヘイズが低く光線透過率が高い粘着剤組成物およびそれを用いた粘着シートを提供することにある。
【課題を解決するための手段】
【０００８】
本発明によれば、下記成分（Ａ）〜（Ｃ）を含むことを特徴とする粘着剤組成物が提供され、上述した問題を解決することができる。
（Ａ）１分子中に活性水素基を２個以上有する（メタ）アクリル酸エステル重合体
１００重量部
（Ｂ）イソシアネート系多官能架橋剤                  ０．０１〜３０重量部
（Ｃ）芳香族カルボン酸                                ０．１〜３０重量部
すなわち、本発明の粘着剤組成物であれば、（Ｃ）成分としての芳香族カルボン酸を所定の割合で含むことから、（Ａ）成分および（Ｂ）成分間におけるウレタン結合の形成を促進させて、シーズニング期間を効果的に短縮することができる。
また、芳香族カルボン酸であれば、アミン系化合物からなる架橋促進剤と比較して（Ａ）成分との相溶性に優れることから、粘着剤組成物におけるヘイズの増加や光線透過率の低下を効果的に抑制し、ディスプレイ用光学シートにも適用可能な低ヘイズおよび高光線透過率の粘着剤組成物を得ることができる。
さらに、芳香族カルボン酸であれば、有機スズ系化合物からなる架橋促進剤において問題となる人体や環境への影響についても解決することができる。
なお、本発明における「粘着剤組成物」とは、例えば、未架橋の粘着剤組成物であっても、架橋後の粘着剤組成物であっても、上述した組成を有する粘着剤組成物であれば、全て含まれる広い意味である。
但し、架橋後の粘着剤組成物を、特に「粘着剤」と記載する場合がある。
【０００９】
また、本発明の粘着剤組成物を構成するにあたり、（Ｃ）成分としての芳香族カルボン酸が、安息香酸、フタル酸、イソフタル酸、テレフタル酸、サリチル酸およびこれらの酸無水物からなる群から選択される少なくとも１種の化合物であることが好ましい。
このように構成することにより、シーズニング期間をさらに短縮することができるばかりか、（Ａ）成分に対する芳香族カルボン酸の相溶性をさらに向上させることができ、より低ヘイズおよび高光線透過率の粘着剤組成物を得ることができる。
【００１０】
また、本発明の粘着剤組成物を構成するにあたり、架橋後の粘着剤組成物におけるＪＩＳ  Ｋ  ７１３６：２０００に準じて測定されるヘイズ（％）を２％以下の値とすることが好ましい。
このように構成することにより、ディスプレイ用光学シートに適用した場合であっても、画像の曇りを効果的に抑制することができる。
【００１１】
また、本発明の別の態様は、基材上に、下記成分（Ａ）〜（Ｃ）を含む粘着剤組成物から構成された粘着剤層を備えることを特徴とする粘着シートである。
（Ａ）１分子中に活性水素基を２個以上有する（メタ）アクリル酸エステル重合体
１００重量部
（Ｂ）イソシアネート系多官能架橋剤                  ０．０１〜３０重量部
（Ｃ）芳香族カルボン酸                                ０．１〜３０重量部
すなわち、本発明の粘着シートであれば、所定の粘着剤層を備えることから、短いシーズニング期間で効率的に製造することができる。
また、ヘイズが低く、光線透過率が高いことから、ディスプレイ用光学シートとして用いた場合であっても、高品質な画質を安定的に保持することができる。
さらに、有機スズ系化合物において問題となる人体や環境への影響についても、特に考慮することなく使用および処分等をすることができる。
【００１２】
また、本発明の粘着シートを構成するにあたり、基材が、ディスプレイ用光学フィルムであることが好ましい。
このように構成することにより、高品質な画質を安定的に保持することができる。
【００１３】
また、本発明の粘着シートを構成するにあたり、基材が剥離フィルムであるとともに、粘着剤層における当該剥離フィルムの反対面に対し、別の剥離フィルムを積層してなることが好ましい。
このように構成することにより、粘着シートの取り扱い性を向上させることができる。
【図面の簡単な説明】
【００１４】
【図１】図１（ａ）〜（ｄ）は、粘着剤組成物等の使用態様、および粘着シートの製造方法を説明するために供する図である。
【図２】図２は、粘着シートの態様を説明するために供する別の図である。
【発明を実施するための形態】
【００１５】
［第１の実施形態］
本発明の第１の実施形態は、下記成分（Ａ）〜（Ｃ）を含むことを特徴とする粘着剤組成物である。
（Ａ）１分子中に活性水素基を２個以上有する（メタ）アクリル酸エステル重合体
１００重量部
（Ｂ）イソシアネート系多官能架橋剤                  ０．０１〜３０重量部
（Ｃ）芳香族カルボン酸                                ０．１〜３０重量部
以下、本発明の第１の実施形態を、図面を適宜参照して、具体的に説明する。
【００１６】
１．（Ａ）成分：（メタ）アクリル酸エステル重合体
（１）種類
（Ａ）成分としての（メタ）アクリル酸エステル重合体は、１分子中に活性水素基を２個以上有する（メタ）アクリル酸エステル重合体であることを特徴とする。
より具体的には、（Ａ）成分としての（メタ）アクリル酸エステル重合体を、（メタ）アクリル酸アルキルエステル（ａ）と、分子内に活性水素基を有するビニル化合物（ｂ）とを含む単量体成分に由来した共重合体とすることが好ましい。
この理由は、このような（Ａ）成分であれば、単量体成分（ａ）および（ｂ）を好適な配合範囲で共重合させることができることから、（Ｂ）成分としての架橋剤により、（Ａ）成分を好適な範囲で架橋させて、粘着特性を所望の範囲に調節することができるためである。
ここで、（メタ）アクリル酸エステルは、アクリル酸エステルおよびメタクリル酸エステルのいずれをも意味する。
さらに、単量体成分である（メタ）アクリル酸アルキルエステル（ａ）と言った場合、分子内にアルキル基を有し、かつ、水酸基やカルボキシル基等の官能基を有しない（メタ）アクリル酸アルキルエステルを意味する。
【００１７】
また、（メタ）アクリル酸アルキルエステル（ａ）としては、そのアルキル基の炭素数が１〜１２の（メタ）アクリル酸アルキルエステルを使用することが好ましい。
この理由は、かかるアルキル基の炭素数が１２よりも大きな値となると、側鎖同士が配向・結晶化することにより、得られる粘着剤組成物の粘着性が失われる場合があるためである。一方、かかるアルキル基の炭素数が小さいと、貯蔵弾性率が大きくなり過ぎて、耐久性が不十分になる場合がある。
また、このようなアルキル基の炭素数が１〜１２の範囲内の値である（メタ）アクリル酸アルキルエステルとしては、（メタ）アクリル酸メチル、（メタ）アクリル酸エチル、（メタ）アクリル酸プロピル、（メタ）アクリル酸ブチル、（メタ）アクリル酸ペンチル、（メタ）アクリル酸ヘキシル、（メタ）アクリル酸シクロヘキシル、（メタ）アクリル酸２−エチルヘキシル、（メタ）アクリル酸イソオクチル、（メタ）アクリル酸デシル、（メタ）アクリル酸ドデシル等の一種単独または二種以上の組み合わせからなる単量体が挙げられる。
なお、貯蔵弾性率をより好適な範囲に調節しやすいことから、（メタ）アクリル酸アルキルエステルにおけるアルキル基の炭素数を２〜１０の範囲内の値とすることとがより好ましく、３〜８の範囲内の値とすることがさらに好ましい。
【００１８】
また、（メタ）アクリル酸アルキルエステル（ａ）は、（メタ）アクリル酸エステル重合体を構成する主成分であるため、通常、（メタ）アクリル酸エステル重合体を構成する全単量体の８０〜９９．９９重量％の範囲内の値であることが好ましく、９０〜９９．９重量％の範囲内の値とすることがより好ましく、９５〜９９．８重量％の範囲内の値とすることがさらに好ましい。
【００１９】
また、アルキル基の炭素数が１〜１２の（メタ）アクリル酸アルキルエステルのうち、アクリル酸ｎ−ブチルおよびアクリル酸２−エチルヘキシル、あるいはいずれか一方を含むことが、特に好ましい。
この理由は、これらの（メタ）アクリル酸アルキルエステルであれば、粘着剤組成物の粘着性を効果的に向上させることができるためである。
【００２０】
また、分子内に活性水素基を有するビニル化合物（ｂ）としては、ヒドロキシエチル（メタ）アクリレート、ヒドロキシプロピル（メタ）アクリレート、ヒドロキシブチル（メタ）アクリレート等の分子内に水酸基を有する（メタ）アクリレート；アミノエチル（メタ）アクリレート、エチルアミノエチル（メタ）アクリレート、アミノプロピル（メタ）アクリレート、エチルアミノプロピル（メタ）アクリレート等の分子内に第１〜第２級アミノ基を有する（メタ）アクリレート；２−（メチルチオ）エチルメタクリレート等の分子内にチオール基を有する（メタ）アクリレート；（メタ）アクリル酸等が挙げられる。
【００２１】
また、分子内に活性水素基を有するビニル化合物（ｂ）は、（Ａ）成分としての（メタ）アクリル酸エステル重合体を構成する全単量体の０．０１〜２０重量％の範囲内の値とすることが好ましく、０．１〜１０重量％の範囲内の値とすることがより好ましく、０．２〜５重量％の範囲内の値とすることがさらに好ましい。
この理由は、分子内に活性水素基を有するビニル化合物（ｂ）の含有量が０．０１重量％未満の値となると、十分な架橋点を確保することが困難になる場合があるためである。一方、分子内に活性水素基を有するビニル化合物の含有量が２０重量％を超えた値となると、耐久性が低下する場合があるためである。
【００２２】
また、分子内に活性水素基を有するビニル化合物（ｂ）の活性水素基は、水酸基、第１〜第２級アミノ基またはチオール基であることが好ましく、水酸基であることがより好ましい。
この理由は、分子内に活性水素基を有するビニル化合物（ｂ）を、かかる構成とすることにより、（Ａ）成分がカルボキシル基を有しないことになり、（Ａ）成分と、後述する（Ｃ）成分としての架橋促進剤との機能分離が明確になり、粘着力等の粘着剤特性をより安定化させることができるためである。
【００２３】
（２）重量平均分子量
また、（Ａ）成分である所定の（メタ）アクリル酸エステル重合体の重量平均分子量を２０万〜２００万の範囲内の値とすることが好ましい。
この理由は、かかる重量平均分子量が２０万未満の値となると、粘着剤組成物の耐久性が不十分となる場合があるためである。一方、かかる重量平均分子量が２００万を超えた値となると、粘度増大等による加工適性の低下を抑制することが困難になる場合があるためである。
したがって、（Ａ）成分である所定の（メタ）アクリル酸エステル重合体の重量平均分子量を３０万〜１５０万の範囲内の値とすることがより好ましく、５０万〜１２０万の範囲内の値とすることがさらに好ましい。
なお、かかる重量平均分子量は、ポリスチレン換算によるゲルパーミエーションクロマトグララフィー（ＧＰＣ）法により測定することができる。
以上、所定の（メタ）アクリル酸エステル重合体について説明してきたが、本発明における（Ａ）成分としての所定の（メタ）アクリル酸エステル重合体は、一種単独で用いてもよいし、単量体成分の組成や重量平均分子量の異なる二種以上を併用してもよい。
さらにまた、共重合形態についても特に制限されるものではなく、ランダム、ブロック、グラフト共重合体のいずれであってもよい。
【００２４】
２．（Ｂ）成分：イソシアネート系多官能架橋剤
（１）種類
また、本発明の粘着剤組成物は、（Ｂ）成分として、（Ａ）成分を架橋するためのイソシアネート系多官能架橋剤を含むことを特徴とする。
この理由は、イソシアネート系多官能架橋剤であれば、（Ａ）成分としての１分子中に活性水素基を２個以上有する（メタ）アクリル酸エステル重合体同士を、当該活性水素基を架橋点として素早く架橋反応させて、粘着剤特性を所望の範囲に容易に調節することができるためである。
【００２５】
また、イソシアネート系多官能架橋剤としては、例えば、ジフェニルメタンジイソシアネート（ＭＤＩ）、トリレンジイソシアネート（ＴＤＩ）、ヘキサメチレンジイソシアネート（ＨＤＩ）、イソホロンジイソシアネート（ＩＰＤＩ）、トリメチルヘキサメチレンジシソシアネート（ＴＭＤＩ）、キシレンジイソシアネート（ＸＤＩ）、ナフタレンジイソシアネート（ＮＤＩ）、トリメチロールプロパン（ＴＭＰ）アダクトＴＤＩ、ＴＭＰアダクトＨＤＩ、ＴＭＰアダクトＩＰＤＩ、ＴＭＰアダクトＸＤＩ等が挙げられる。
【００２６】
（２）配合量
また、（Ｂ）成分としてのイソシアネート系多官能架橋剤の配合量を、（Ａ）成分としての所定の（メタ）アクリル酸エステル重合体１００重量部に対して、０．０１〜３０重量部の範囲内の値とすることを特徴とする。
この理由は、イソシアネート系多官能架橋剤の配合量が０．０１重量部未満の値となると、（Ａ）成分同士を十分に架橋させることが困難となって、十分な粘着力や貯蔵弾性率を得ることが困難になる場合があるためである。一方、イソシアネート系多官能架橋剤の配合量が３０重量部を超えた値となると、（Ａ）成分同士の架橋が過剰になって、逆に粘着力が低下し易くなる場合があるためである。
したがって、（Ｂ）成分としてのイソシアネート系多官能架橋剤の配合量を、（Ａ）成分としての所定の（メタ）アクリル酸エステル重合体１００重量部に対して、０．１〜１０重量部の範囲内の値とすることがより好ましく、０．１〜５重量部の範囲内の値とすることがさらに好ましい。
【００２７】
３．（Ｃ）成分：芳香族カルボン酸
本発明の粘着剤組成物は、（Ｃ）成分として芳香族カルボン酸を含むことを特徴とする。
この理由は、（Ｃ）成分としての芳香族カルボン酸を含むことにより、（Ａ）成分および（Ｂ）成分間におけるウレタン結合の形成を促進させて、シーズニング期間を効果的に短縮することができるためである。
また、芳香族カルボン酸であれば、アミン系化合物からなる架橋促進剤と比較して（Ａ）成分との相溶性に優れることから、粘着剤組成物におけるヘイズの増加や光線透過率の低下を効果的に抑制し、ディスプレイ用光学シートにも適用可能な低ヘイズおよび高光線透過率の粘着剤組成物を得ることができるためである。
さらに、芳香族カルボン酸であれば、有機スズ系化合物からなる一般的な架橋促進剤において問題となる人体や環境への悪影響についても排除することができる。
【００２８】
（１）種類
芳香族カルボン酸の種類としては、安息香酸、フタル酸、イソフタル酸、テレフタル酸、サリチル酸およびこれらの酸無水物からなる群から選択される少なくとも１種の化合物であることが好ましい。
この理由は、これらの芳香族カルボン酸であれば、シーズニング期間をさらに短縮することができるばかりか、（Ａ）成分に対する芳香族カルボン酸の相溶性をさらに向上させることができ、より低ヘイズおよび高光線透過率の粘着剤組成物を得ることができるためである。
【００２９】
また、芳香族カルボン酸と組み合わせて、脂肪族カルボン酸を、（Ａ）成分との相溶性が高く低ヘイズおよび高光線透過率の粘着剤組成物を得ることができる限りにおいて使用しても良いが、脂肪族カルボン酸は、低分子量のものでは粘着剤組成物の耐久性の低下が起こりやすく、高分子量のものでは極性が低くなり（Ａ）成分との相溶性が低下するため、極少量の配合に止めることが好ましい。
【００３０】
（２）配合量
また、（Ｃ）成分としての芳香族カルボン酸の配合量を、（Ａ）成分としての所定の（メタ）アクリル酸エステル重合体１００重量部に対して、０．１〜３０重量部の範囲内の値とすることを特徴とする。
この理由は、芳香族カルボン酸の配合量が０．１重量部未満の値となると、（Ａ）成分同士の架橋、すなわち、（Ａ）成分および（Ｂ）成分間におけるウレタン結合の形成を十分に促進させることが困難になって、シーズニング期間の短縮に寄与することができない場合があるためである。一方、芳香族カルボン酸の配合量が３０重量部を超えた値となると、粘着剤組成物を架橋反応させた際に、芳香族カルボン酸が析出し、ヘイズの増加や光線透過率の低下といった不具合をもたらす場合があるためである。
したがって、（Ｃ）成分としての芳香族カルボン酸の配合量を、（Ａ）成分としての所定の（メタ）アクリル酸エステル重合体１００重量部に対して、１〜２５重量部の範囲内の値とすることがより好ましく、３〜２０重量部の範囲内の値とすることがさらに好ましい。
【００３１】
４．光硬化性成分
また、本発明の粘着剤組成物は、光硬化性成分を含んでもよい。
すなわち、粘着剤組成物の貯蔵弾性率を増加させる等の目的で、例えば、多官能（メタ）アクリレート系モノマー等の光硬化性成分を所定量含んでもよい。
具体的には、光硬化性成分の配合量を、（Ａ）成分としての所定の（メタ）アクリル酸エステル重合体１００重量部に対して、０．１〜５重量部の範囲内の値とすることが好ましく、０．５〜３重量部の範囲内の値とすることがさらに好ましい。
なお、光硬化性成分を所定量含む場合、それに対応させて、所定量の光重合開始剤を配合することが好ましい。
【００３２】
５．希釈溶剤
本発明の粘着剤組成物において、各成分の分散性を改善したり、剥離フィルム等に粘着剤組成物を塗布する際に、適切な粘度に調整したりする観点から、希釈溶剤を使用することができる。
かかる希釈溶剤としては、例えば、トルエン、キシレン、酢酸エチル、酢酸ブチル、メチルエチルケトン、エチルイソブチルケトン、メチルアルコール、エチルアルコール、イソプロピルアルコール等が好ましく、希釈溶剤を加えた際の粘着剤組成物の濃度は、５〜５０重量％の範囲内の値とすることが好ましい。
【００３３】
６．添加剤
また、粘着剤組成物には、上述した成分以外の添加剤として、例えば、近赤外線吸収色素、防錆剤、帯電防止剤、紫外線吸収剤、酸化防止剤などを、本発明の効果を損なわない限りで添加することができる。
なお、防錆剤としては、例えば、ベンゾトリアゾール系化合物、トリルトリアゾール系化合物、トリアゾール系化合物、リン系化合物、亜硝酸塩系化合物等が挙げられる。
また、近赤外線吸収色素としては、例えば、金属錯体系化合物、シアニン系化合物、ポルフィリン系化合物、ピロメテン系化合物、スクアリリウム系化合物、イモニウム系化合物等が挙げられる。
また、これらの添加剤を加える場合には、添加剤の種類にもよるが、その含有を、所定の（メタ）アクリル酸エステル重合体１００重量部に対して、０．１〜３０重量部の範囲内の値とすることが好ましい。
【００３４】
７．粘着剤組成物のヘイズ
また、架橋後の粘着剤組成物（粘着剤）におけるＪＩＳ  Ｋ  ７１３６：２０００に準じて測定されるヘイズ（％）を２％以下の値とすることが好ましく、１％以下の値とすることがより好ましい。
この理由は、架橋後の粘着剤組成物におけるヘイズをかかる範囲内の値とすることにより、ディスプレイ用光学シートに適用した場合であっても、画像の曇りを効果的に抑制することができるためである。
すなわち、架橋後の粘着剤組成物におけるヘイズが２％を超えた値となると、画像の曇りが過度に強くなって、ディスプレイ用光学シートに適用した場合に、良好な視認性を確保することが困難になる場合があるためである。
【００３５】
８．粘着剤組成物の全光線透過率
また、架橋後の粘着剤組成物（粘着剤）におけるＪＩＳ  Ｋ  ７３６１−１：１９９７に準じて測定される全光線透過率（％）を３０％以上の値とすることが好ましく、５０％以上の値とすることがより好ましい。
この理由は、架橋後の粘着剤組成物における全光線透過率をかかる範囲内の値とすることにより、ディスプレイ用光学シートに適用した場合であっても、画像の視認性を安定的に確保することができるためである。
すなわち、架橋後の粘着剤組成物における全光線透過率が３０％未満の値となると、画像の視認性が得られなくなる場合があるためである。
【００３６】
［第２の実施形態］
本発明の第２の実施形態は、基材上に、下記成分（Ａ）〜（Ｃ）を含む粘着剤組成物から構成された粘着剤層を備えることを特徴とする粘着シートである。
（Ａ）１分子中に活性水素基を２個以上有する（メタ）アクリル酸エステル重合体
１００重量部
（Ｂ）イソシアネート系多官能架橋剤                  ０．０１〜３０重量部
（Ｃ）芳香族カルボン酸                                ０．１〜３０重量部
すなわち、本発明の粘着シートであれば、所定の粘着剤層を備えることから、短いシーズニング期間で効率的に製造することができる。
また、ヘイズが低く、光線透過率が高いことから、ディスプレイ用光学シートとして用いた場合であっても、高品質な画質を安定的に保持することができる。
さらに、有機スズ系化合物において問題となる人体や環境への影響についても、特に考慮することなく使用および処分等をすることができる。
以下、本発明の第２の実施形態を、第１の実施形態と異なる点を中心に、図１および２を参照しつつ、具体的に説明する。
【００３７】
１．粘着剤層
粘着剤組成物は、下記工程（１）〜（３）を経て、所定特性を有する粘着剤層として構成することができる。
（１）（Ａ）〜（Ｃ）成分を含む所定の粘着剤組成物を準備する工程
（２）粘着剤組成物を、剥離フィルムに対して塗布して、塗布層を形成する工程
（３）粘着剤組成物を架橋させて、塗布層を粘着剤層とする工程
以下、粘着剤層を構成するに至る工程につき、図面を適宜参照して、具体的に説明する。
【００３８】
（１）工程（１）（粘着剤組成物の準備工程）
工程（１）は、（Ａ）〜（Ｃ）成分を含む所定の粘着剤組成物を準備する工程である。
より具体的には、例えば、（Ａ）成分を所望により希釈溶剤で希釈し、撹拌下、（Ｂ）成分および（Ｃ）成分を添加して、均一な混合液とすることが好ましい。
続いて、得られた混合液に対し、所望によりその他の添加剤を添加した後、均一になるまで撹拌しつつ、所望の粘度になるように、必要に応じて希釈溶剤をさらに加えることにより、粘着剤組成物の溶液を得ることが好ましい。
なお、各成分の詳細および配合割合等は第１の実施形態で記載した通りであるので省略する。
【００３９】
（２）工程（２）（粘着剤組成物の塗布工程）
工程（２）は、図１（ａ）に示すように、粘着剤組成物を、剥離フィルム２に対して塗布して塗布層１を形成する工程である。
剥離フィルム２としては、例えば、ポリエチレンテレフタレート、ポリブチレンテレフタレート、ポリエチレンナフタレート等のポリエステルフィルムや、ポリプロピレン、ポリエチレン等のポリオレフィンフィルムに対し、シリコーン樹脂、フッ素樹脂、アルキッド樹脂等の剥離剤を塗布して、剥離層を設けたものが挙げられる。
なお、かかる剥離フィルム２の厚さは、通常、２０〜１５０μｍの範囲内の値とすることが好ましい。
【００４０】
また、剥離フィルム２上に粘着剤組成物を塗布する方法としては、例えば、バーコート法、ナイフコート法、ロールコート法、ブレードコート法、ダイコート法、グラビアコート法等を用いて、溶剤を加えた粘着剤組成物を塗布して塗布層１（塗膜）を形成した後、乾燥させることが好ましい。
このとき、塗布層１の厚さを、乾燥時基準において、１〜１００μｍの範囲内の値とすることが好ましく、５〜５０μｍの範囲内の値とすることが好ましい。
この理由は、塗布層１の厚さが薄すぎると、十分な粘着特性が得られない場合があり、逆に、厚すぎると、残留溶剤が問題となる場合があるためである。
また、乾燥条件としては、通常、５０〜１５０℃で、１０秒〜１０分の範囲内とすることが好ましい。
【００４１】
（３）工程（３）（塗布層の架橋工程）
工程（３）は、粘着剤組成物の塗布層１を架橋させて、塗布層１を粘着剤層１０とする工程である。
すなわち、図１（ｂ）に示すように、剥離フィルム２上で乾燥させた状態の塗布層１の表面に対し、ディスプレイ用光学フィルム基材等の基材１０１を積層させた状態で架橋させて、粘着剤層１０とすることが好ましい。
あるいは、剥離フィルム２上に塗布した粘着剤組成物の塗布層１を、先に架橋させ、粘着剤層とした後、ディスプレイ用光学フィルム基材等の基材１０１に対して積層させてもよい。
【００４２】
また、図２に示すように、剥離フィルム２に対して粘着剤組成物を塗布して乾燥させ、塗布層１を形成した後、さらに別の剥離フィルム２を、塗布層１上に積層させ、架橋することにより、２つの剥離フィルム２の剥離層側が、それぞれ粘着剤層１０と接するようにして挟持された粘着シート１００ｂも好ましい。
また、かかる態様の粘着シート１００ｂは、剥離フィルム２に対して粘着剤組成物の塗布層１を形成して、乾燥および架橋させた後に、さらに別の剥離フィルム２を、粘着剤層１０となった粘着剤組成物上に積層させることで、２つの剥離フィルム２に挟持された粘着シートとしてもよい。
【００４３】
また、粘着シート１００ｂは、２つの剥離フィルム２のうちの一方における剥離力が、他の一方における剥離力と異なることが好ましい。
この理由は、剥離力が異なることにより、得られた粘着シート１００ｂを使用するに際し、粘着剤層１０を傷つけることなく、一方の剥離フィルム２を剥がすことができるためである。
また、かかる態様の粘着シート１００ｂは、一方の剥離フィルム２を剥離して、現れた粘着剤層１０を、基材１０１に対して密着させて貼合することにより、粘着シート１００ａを得ることができる。
このとき、所望により、粘着剤層１０面あるいは基材１０１面を、コロナ処理、プラズマ処理およびケン化処理等の表面処理を行うことができる。
かかる態様は、粘着剤層１０の製造と、かかる粘着剤層１０の使用とが、別の場所で行われる等の理由により、粘着剤層１０のみを輸送しなければならない場合等に必要とされる。
【００４４】
なお、粘着剤組成物の塗布層１における架橋は、上述した乾燥工程と、シーズニング工程と、を通して行われる。
かかるシーズニング工程の条件としては、粘着剤組成物の塗布層１や基材１０１にダメージを与えることなく、かつ、粘着剤組成物の塗布層１を均一に架橋する観点から、２０〜５０℃とすることが好ましく、２３〜３０℃とすることがより好ましい。
また、湿度としては、３０〜７５％ＲＨとすることが好ましく、４５〜６５％ＲＨとすることがより好ましい。
さらに、期間としては、２〜５日とすることが好ましく、３〜４日とすることがより好ましい。
【００４５】
２．基材
本発明においては、基材１０１が、ディスプレイ用光学フィルム基材であるとともに、当該ディスプレイ用光学基材フィルムの少なくとも一方に、上述した粘着剤層１０を備えることが好ましい。
図１に示すように、本発明の粘着シート１００における基材１０１としては、特に限定されるものではないが、例えば、ポリビニルアルコール、ポリエチレンテレフタレート、トリアセチルセルロース、ポリカーボネート、液晶ポリマー、シクロオレフィン、ポリイミド、ポリアミド、ポリアミドイミド、ポリフェニレンエーテル、ポリエーテルケトン、ポリエーテルエーテルケトン、ポリスルフォン、ポリエーテルスルフォン、ポリフェニレンスルフィド、ポリアリレート、アクリル系樹脂、脂環式構造含有重合体、芳香族系重合体等の光学フィルム基材が好ましく挙げられる。
また、用途の面から説明すれば、偏光板、偏光層保護フィルム、視野角拡大フィルム、防眩フィルム、位相差板等、液晶ディスプレイ等に用いられるディスプレイ用光学フィルム基材が挙げられる。
例えば、本発明によれば、基材１０１を偏光板とした場合であっても、光漏れの発生を効果的に抑制できるという利点を得ることができる。
また、本発明によれば、偏光子等へも良好に密着できることから、偏光板の原料であるヨウ素含有のポリビニルアルコール樹脂を延伸して作製された偏光子自体も、本発明の粘着剤シート１００における基材１０１となり得る。さらに、偏光子の片面が、トリアセチルセルロースやポリエチレンテレフタレート等の保護フィルムで覆われた偏光子等も同様に対象となる。
【００４６】
また、基材１０１の厚さとしては特に制約はないが、通常１〜１０００μｍの範囲内の値とすることが好ましい。
この理由は、かかる基材１０１の厚さが１μｍ未満となると、機械的強度や取り扱い性が過度に低下したり、均一な厚さに形成することが困難となったりする場合があるためである。一方、かかる基材１０１の厚さが１０００μｍを超えると、取り扱い性が過度に低下したり、経済的に不利益となったりする場合があるためである。
したがって、基材１０１の厚さを５〜５００μｍの範囲内の値とすることがより好ましく、１０〜２００μｍの範囲内の値とすることがさらに好ましい。
【００４７】
また、基材１０１の塗布層１が形成される面側に表面処理を施してあることも好ましい。
このような表面処理としては、例えば、プライマー処理、コロナ処理、火炎処理などが挙げられるが、特に、プライマー処理であることが好ましい。
この理由は、このようなプライマー層を形成した基材を用いることにより、基材１０１に対する粘着剤層１０の密着性をさらに向上させることができるためである。
なお、このようなプライマー層を構成する材料としては、セルロースエステル（例えば、セルロースアセテート、セルロースアセテートプロピオネート、セルロースアセテートブチレート、セルロースニトレート、およびそれらの組み合わせ）、ポリアクリル、ポリウレタン、ポリビニルアルコール、ポリビニルエステル、ポリビニルアセタール、ポリビニルエーテル、ポリビニルケトン、ポリビニルカルバゾール、ポリビニルブチラール、およびそれらの組み合わせが挙げられる。
また、プライマー層の厚さについても、特に限定されないが、通常、０．０５μｍ〜１０μｍの範囲内の値とすることが好ましい。
なお、最終的に得られた粘着シート１００ａを被着体に貼合する方法としては、図１（ｃ）〜（ｄ）に示すように、まず、粘着剤層１０に積層してある剥離フィルム２を剥離し、次いで、現れた粘着剤層１０の表面を、被着体２００に対して密着させることにより貼合することが好ましい。
【実施例】
【００４８】
以下、実施例を参照して、本発明をさらに詳細に説明する。
【００４９】
［実施例１］
１．粘着剤組成物の調製
下記（Ａ）成分としての（メタ）アクリル酸エステル重合体１００重量部と、（Ｂ）成分としてのキシリレンジイソシアネート系架橋剤（綜研化学（株）製、ＴＤ−７５）０．１３重量部と、（Ｃ）成分としての安息香酸（和光純薬工業（株）製）１３．８重量部と、メチルエチルケトン１０３．４重量部とを混合して、粘着剤組成物を調製した。
なお、上述した配合量および表１中の数値は、固形分換算された値を示す。但し、溶剤としてのメチルエチルケトンについてはこの限りでない。
また、使用した架橋剤は、表１中において「ＴＤ−７５」と表記する。
【００５０】
また、（Ａ）成分としての（メタ）アクリル酸エステル重合体は、アクリル酸ｎ−ブチル（ＢＡ）７９重量部と、メタクリル酸メチル（ＭＭＡ）２０重量部と、アクリル酸２−ヒドロキシエチル（ＨＥＡ）１重量部とを用い、常法である溶液重合法（溶媒：酢酸エチル）に従って重合し、下記（Ａ）成分として示す重量平均分子量８０万の（メタ）アクリル酸エステル重合体を得た。
（Ａ）成分：ＢＡ／ＭＭＡ／ＨＥＡ（７９／２０／１）  Ｍｗ＝８０万
次いで、得られた（メタ）アクリル酸エステル重合体につき、酢酸エチルを用いてその固形分濃度を調整し、２９重量％の（メタ）アクリル酸エステル重合体溶液とした。
また、（メタ）アクリル酸エステル重合体の重量平均分子量は、ゲル浸透クロマトグラフィー法（以下、ＧＰＣ法と略記する。）にて測定した。
すなわち、まず、ポリスチレンを用いて検量線を作成した。以降、重量平均分子量は、ポリスチレン換算値で表す。次いで、（メタ）アクリル酸エステル重合体等の測定対象の濃度が１重量％のテトラヒドロフラン（ＴＨＦ）溶液を準備し、東ソー（株）製、ＧＥＬ  ＰＥＲ  ＭＥＡＴＩＯＮ  ＣＨＲＯＭＡＴＯＧＲＡＰＨ  ＨＬＣ−８０２０（ＴＳＫGEL  ＧＭＨXL、ＴＳＫGEL  ＧＭＨXL、ＴＳＫGEL  Ｇ２０００HXLからなる３連カラム）にて４０℃、ＴＨＦ溶媒、１ｍｌ／分の条件にて重量平均分子量を測定した。そして、ガードカラムとして、東ソー（株）製、ＴＳＫ  ＧＵＡＲＤ  ＣＯＬＵＭＮを使用した。
【００５１】
２．粘着剤組成物の塗布
次いで、厚さ３８μｍのポリエチレンテレフタレート製剥離フィルム（リンテック（株）製、ＳＰ−ＰＥＴ３８Ｔ１０３−１）の剥離層上に、得られた粘着剤組成物を、乾燥後の厚さが２５μｍになるように、ナイフ式塗工機で塗布し、塗布層を形成した。
次いで、塗布層を１００℃、１分間の乾燥処理を施した後、塗布層の露出面に対して厚さ３８μｍのポリエチレンテレフタレート製剥離フィルム（リンテック（株）製、ＳＰ−ＰＥＴ３８１０３１）を貼合し、剥離フィルム／粘着剤組成物／剥離フィルムの積層体を得た。
【００５２】
３．評価
（１）ゲル分率の評価
（１）−１  ゲル分率の測定
得られた剥離フィルム／粘着剤組成物／剥離フィルムの積層体を製造直後から１日間、２３℃、５０％ＲＨの標準環境下に放置（シーズニング）した。
次いで、放置後の積層体から０．２ｇの粘着剤組成物を秤量した後、それを溶剤に不溶な＃２００メッシュで挟み込み、ゲル分率測定用サンプルとした。
次いで、ソックスレー抽出器を用いて、得られたサンプルが常に蒸留後の酢酸エチルに触れる状態を維持しながら、大気圧下で１６時間、８５℃の条件で加熱還流した。
次いで、還流後に得られたサンプルを、１００℃のオーブン中に３時間放置することにより乾燥させた後、乾燥後のサンプルの重量を測定し、下記式（１）に従ってゲル分率（％）を算出し、１日後のゲル分率（％）とした。
また、得られた積層体を製造直後から５日間および２１日間、標準環境下に放置（シーズニング）した後においても、同様にソックスレー抽出器を用いてゲル分率（％）を測定し、それぞれ５日後のゲル分率（％）および２１日後のゲル分率（％）とした。得られた結果を表２に示す。
【００５３】
【数１】
0005701122.tif 000002
【００５４】
（１）−２  ゲル分率の変化の評価
また、５日後のゲル分率の値と、２１日後のゲル分率の値から、下記式（２）に従って、ゲル分率の変化率（ゲル分率変化率）（％）を算出した。
次いで、得られたゲル分率変化率の値を、下記基準に沿って評価した。得られた結果を表２に示す。
◎：ゲル分率変化率が５％以下の値である。
○：ゲル分率変化率が５％超かつ１０％以下の値である。
△：ゲル分率変化率が１０％超かつ３０％以下の値である。
×：ゲル分率変化率が３０％超えた値である。
【００５５】
【数２】
0005701122.tif 000003
【００５６】
（２）粘着力の評価
（２）−１  粘着力の測定
得られた剥離フィルム／粘着剤組成物／剥離フィルムの積層体から、一方の剥離フィルム（リンテック（株）製、ＳＰ−ＰＥＴ３８１０３１）を剥離した後、現れた粘着剤組成物の面に対して基材フィルム（東洋紡績（株）製、ＰＥＴ１００Ａ４３００）を貼合し、粘着力試験用サンプルとした。
次いで、得られた粘着力試験用サンプルから２５ｍｍ×２５０ｍｍの試験片を切り出し、剥離フィルム（リンテック（株）製、ＳＰ−ＰＥＴ３８Ｔ１０３−１）を剥離した後、２ｋｇのゴムローラを用いて、現れた粘着剤組成物の面をソーダライムガラスに対して貼合し、ソーダライムガラス／粘着剤組成物／基材フィルムの積層体を得た。
次いで、得られた積層体を製造直後から１日間、２３℃、５９％ＲＨの標準環境下に放置（シーズニング）した。
次いで、引っ張り試験機（オリエンテック（株）製、テンシロン）を用いて、放置後の積層体から粘着剤組成物／基材フィルムの積層体を、剥離速度３００ｍｍ／分、剥離角度１８０°にて剥離し、このとき測定された剥離荷重を１日後の粘着力（Ｎ／２５ｍｍ）とした。
また、ソーダライムガラス／粘着剤組成物／基材フィルムの積層体を製造直後から５日間および２１日間、標準環境下に放置（シーズニング）した後においても、同様に引っ張り試験機を用いて粘着力（Ｎ／２５ｍｍ）を測定し、それぞれ５日後の粘着力（Ｎ／２５ｍｍ）および２１日後の粘着力（Ｎ／２５ｍｍ）とした。得られた結果を表２に示す。
【００５７】
（２）−２  粘着力の変化の評価
また、５日後の粘着力の値と、２１日後の粘着力の値から、下記式（３）に従って、粘着力の変化率（粘着力変化率）（％）を算出した。
次いで、得られた粘着力変化率の値を、下記基準に沿って評価した。得られた結果を表２に示す。
◎：粘着力変化率が５％以下の値である。
○：粘着力変化率が５％超かつ１０％以下の値である。
△：粘着力変化率が１０％超かつ３０％以下の値である。
×：粘着力変化率が３０％超えた値である。
【００５８】
【数３】
0005701122.tif 000004
【００５９】
（３）ヘイズの評価
得られた剥離フィルム／粘着剤組成物／剥離フィルムの積層体を製造直後から２１日間、２３℃、５０％ＲＨの標準環境下に放置（シーズニング）した。
次いで、放置後の積層体から、一方の剥離フィルム（リンテック（株）製、ＳＰ−ＰＥＴ３８１０３１）を剥離した後、現れた粘着剤組成物の面をソーダライムガラスに貼合し、さらに、もう一方の剥離フィルム（リンテック（株）製、ＳＰ−ＰＥＴ３８Ｔ１０３−１）も剥離し、ヘイズ測定用サンプルとした。
次いで、ＪＩＳ  Ｋ７１３６：２０００に準じて、ヘイズメーター（日本電色工業（株）製、ＮＤＨ−２０００）を用いて、ヘイズ測定用サンプルのヘイズ（％）を測定した。
なお、ヘイズを測定する際に、ソーダライムガラスでバックグラウンド測定を行った。
次いで、得られたヘイズの値を、下記基準に沿って評価した。得られた結果を表２に示す。
◎：ヘイズの１％以下の値である。
○：ヘイズの１％超かつ２％以下の値である。
△：ヘイズの２％超かつ３％以下の値である。
×：ヘイズの３％超えた値である。
【００６０】
（４）全光線透過率の評価
得られた剥離フィルム／粘着剤組成物／剥離フィルムの積層体を製造直後から２１日間、２３℃、５０％ＲＨの標準環境下に放置（シーズニング）した。
次いで、放置後の積層体から、一方の剥離フィルム（リンテック（株）製、ＳＰ−ＰＥＴ３８１０３１）を剥離した後、現れた粘着剤組成物の面をソーダライムガラスに貼合し、さらに、もう一方の剥離フィルム（リンテック（株）製、ＳＰ−ＰＥＴ３８Ｔ１０３−１）も剥離し、全光線透過率測定用サンプルとした。
次いで、ＪＩＳ  Ｋ７３６１−１：１９９７に準じて、ヘイズメーター（日本電色工業（株）製、ＮＤＨ−２０００）を用いて、全光線透過率測定用サンプルの全光線透過率（％）を測定した。
なお、全光線透過率を測定する際に、ソーダライムガラスでバックグラウンド測定を行った。
次いで、得られた全光線透過率の値を、下記基準に沿って評価した。得られた結果を表２に示す。
◎：全光線透過率が８０％以上の値である。
○：全光線透過率が５０％以上かつ８０％未満の値である。
△：全光線透過率が３０％以上かつ５０％未満の値である。
×：全光線透過率が３０％未満の値である。
【００６１】
［実施例２］
実施例２では、粘着剤組成物を調製する際に、（Ｃ）成分の配合量を３．４重量部としたほかは、実施例１と同様に剥離フィルム／粘着剤組成物／剥離フィルムの積層体を製造し、評価した。得られた結果を表２に示す。
【００６２】
［実施例３］
実施例３では、粘着剤組成物を調製する際に、近赤外線吸収色素（ＡＰＩコーポレーション（株）製、ＡＰＥ−００４）２４．１重量部と、防錆剤としての１−［Ｎ，Ｎ−ビス（２−エチルヘキシル）アミノメチル］ベンゾトリアゾール（城北化学（株）製）１．７重量部と、紫外線吸収剤（シプロ化成（株）製、ＳＥＥＳＯＲＢ  １０７）６．９重量部とをさらに添加したほかは、実施例１と同様に剥離フィルム／粘着剤組成物／剥離フィルムの積層体を製造し、評価した。得られた結果を表２に示す。
なお、使用した近赤外線吸収色素、防錆剤および紫外線吸収剤は、表１中においてそれぞれ「ＡＰＥ−００４」、「ベントリ」および「ＳＥＥＳＯＲＢ」と表記する。
【００６３】
［実施例４］
実施例４では、粘着剤組成物を調製する際に、（Ｃ）成分の配合量を１８重量部としたほかは、実施例１と同様に剥離フィルム／粘着剤組成物／剥離フィルムの積層体を製造し、評価した。得られた結果を表２に示す。
【００６４】
［比較例１］
比較例１では、粘着剤組成物を調製する際に、芳香族カルボン酸である（Ｃ）成分を加えなかった他は、実施例１と同様に剥離フィルム／粘着剤組成物／剥離フィルムの積層体を製造し、評価した。得られた結果を表２に示す。
【００６５】
［比較例２］
比較例２では、粘着剤組成物を調製する際に、芳香族カルボン酸である（Ｃ）成分の代わりに、アミン系架橋促進剤である１，５−ジアザビシクロ［４．３．０］ノネンー５（サンアプロ（株）製）を用いたほかは、実施例２と同様に剥離フィルム／粘着剤組成物／剥離フィルムの積層体を製造し、評価した。得られた結果を表２に示す。
【００６６】
［比較例３］
比較例３では、粘着剤組成物を調製する際に、（Ｃ）成分の配合量を３４．５重量部としたほかは、実施例１と同様に剥離フィルム／粘着剤組成物／剥離フィルムの積層体を製造し、評価した。得られた結果を表２に示す。
【００６７】
【表１】
0005701122.tif 000005
【００６８】
【表２】
0005701122.tif 000006
【００６９】
なお、表２より、次の事項がわかる。
実施例１〜４の粘着剤組成物は、ゲル分率変化率が１０％以下の値であり、粘着力変化率が１０％以下の値であり、ヘイズの値が１％以下の値であり、および全光線透過率５０％以上の値であり、いずれも良好であった。
一方、比較例１の粘着剤組成物は、ゲル分率変化率（％）および粘着力変化率（％）の値が大きく、シーズニング期間を５日程度まで短縮することが困難であった。
また、比較例２，３の粘着剤組成物は、ヘイズの値が大きく、ディスプレイ用光学シート用の粘着剤組成物として適さないものであった。
【産業上の利用可能性】
【００７０】
以上、詳述したように、本発明によれば、所定のアクリル系ポリマーおよびイソシアネート系架橋剤を含む粘着剤組成物に対し、架橋促進剤としての芳香族カルボン酸を所定の割合で配合することにより、シーズニング期間を効果的に短縮することができるとともに、ヘイズが低く光線透過率が高い粘着剤組成物を得ることができるようになった。
したがって、本発明の粘着剤組成物等は、液晶ディスプレイパネルやプラズマディスプレイパネル等に適用される粘着シートの製造効率および品質の向上に、著しく寄与することが期待される。
【符号の説明】
【００７１】
１：粘着剤組成物の塗布層、２：剥離フィルム、１０：粘着剤層、１００：粘着シート、１０１：基材、２００：被着体
【図１】
0005701122.tif 000007
【図２】
0005701122.tif 000008